(57)【要約】【課題】柔軟性を有しているため巻き取ることができ、運搬、収納が少ないスペースで可能であり、運搬、収納だけでなく設置も容易であり、しかも振動素子を取り付けることにより臨場感のある音を出すことができるスピーカー機能を有するスクリーン、及び、該スクリーンに振動素子を設置したスクリーン一体型ピーカーを提供する。【解決手段】カバーファクターが１０００〜３０００の織物からなる基布に、遮光層または光反射層を設けたスピーカー機能を有するスクリーンとする。また、上記スクリーンに振動素子が設置したスクリーン一体型スピーカーとする。【選択図】なし【特許請求の範囲】
【請求項１】
カバーファクターが１０００〜３０００の織物からなる基布に、遮光層または光反射層を有していることを特徴とするスピーカー機能を有するスクリーン。
【請求項２】
基布の一方の面のみに遮光層および光反射層を有している、請求項１記載のスピーカー機能を有するスクリーン。
【請求項３】
基布の重量がスクリーン全体の重量を基準として３０〜９５％である、請求項１記載のスピーカー機能を有するスクリーン。
【請求項４】
基布を構成する繊維の見掛けヤング率が３０００Ｎ／ｍｍ２以上である、請求項１記載のスピーカー機能を有するスクリーン。
【請求項５】
基布を構成する繊維がアラミド繊維、カーボン繊維、ガラス繊維、ポリエチレンテレフタレート繊維、ポリエチレンナフタレート繊維、ポリアミド繊維の少なくとも一種である、請求項１記載のスピーカー機能を有するスクリーン。
【請求項６】
基布に基布全重量を基準として０．１〜２０％の樹脂が含浸されている、請求項１記載のスピーカー機能を有するスクリーン。
【請求項７】
基材に含浸している樹脂が、ウレタン樹脂、アクリル樹脂、メラミン樹脂、不飽和ポリエステ樹脂である、請求項６記載のスピーカー機能を有するスクリーン。
【請求項８】
基布がカレンダー加工されている、請求項１または６記載のスピーカー機能を有するスクリーン。
【請求項９】
遮光層または光反射層が、それぞれ樹脂を基布にコーティングまたはラミネートして成形されている、請求項１記載のスピーカー機能を有するスクリーン。
【請求項１０】
遮光層がポリ塩化ビニル樹脂、ポリウレタン樹脂、アクリル樹脂、ポリオレフィン樹脂からなる、請求項１記載のスピーカー機能を有するスクリーン。
【請求項１１】
遮光層に、隠蔽性を有する顔料または染料が０．０３〜３０％含有されている、請求項１記載のスピーカー機能を有するスクリーン。
【請求項１２】
スクリーンの照度５万ルックスにおける遮光率が９９．９以上である、請求項１記載のスピーカー機能を有するスクリーン。
【請求項１３】
光反射層がポリ塩化ビニル樹脂、ポリウレタン樹脂、アクリル樹脂、ポリオレフィン樹脂からなる、請求項１記載のスピーカー機能を有するスクリーン。
【請求項１４】
光反射層に、顔料または染料または無機粒子が０．０３〜７０重量％含有されている、請求項１記載のスピーカー機能を有するスクリーン。
【請求項１５】
スクリーンの３８０〜７８０ｎｍの可視光平均反射率が９３％以上である、請求項１記載のスピーカー機能を有するスクリーン。
【請求項１６】
光反射層が球状無機粒子からなる層である、請求項１記載のスピーカー機能を有するスクリーン。
【請求項１７】
スクリーンが、巻取りことができるスクリーンである請求項１に記載のスクリーン。
【請求項１８】
スクリーンが、最内層の直径が２０ｃｍ以下の円筒状に巻取ることができる請求項１７に記載のスクリーン。
【請求項１９】
請求項１〜１８のスクリーンの少なくとも光反射層を有しない面に振動素子が設置されていることを特徴とするスクリーン一体型スピーカー。
【請求項２０】
振動素子が磁気回路とボイスコイルとを含む振動素子である、請求項１９記載のスクリーン一体型スピーカー。
【請求項２１】
スクリーン一体型スピーカーが、巻取ることが可能であるスピーカーである、請求項１９に記載のスクリーン一体型スピーカー。
【請求項２２】
スクリーン一体型スピーカーが、最内層の直径が２０ｃｍ以下の円筒状に巻取りことができる請求項１９に記載のスクリーン一体型スピーカー。
【請求項２３】
請求項１９のスクリーン一体型スピーカーを縦方向で測定した張力を０．５ｋｇ／ｍ以上で使用することを特徴とするスクリーン一体型スピーカーの使用方法。
【発明の詳細な説明】
【技術分野】
【０００１】
本発明は、スピーカー機能を有する表示用（映像用）などの用いるスクリーンに関するものであり、更に詳しくは、柔軟性を有し、振動素子などを設置することにより音響特性に優れたスピーカーとして機能するスピーカー機能を有するスクリーン、及び該スクリーンを用いたスクリーン一体型スピーカーに関するものである。
【背景技術】
【０００２】
従来、パネルに振動素子を取り付けたパネル型スピーカーが提案されているが（例えば、特許文献１など）、これらの表示用（映像用）スクリーンおよび音響用スピーカー振動体を兼備するパネル型スピーカーは、平板状であるため、これを収納や運搬する際にも非常に大きなスペースを必要とする。これに対して、例えば、パネルを不使用時には分割するか、あるいはパネルの特定の箇所だけが屏風状に折れる構造とし不使用時にはパネルを畳んでおくといった方法があるが（例えば、特許文献２など）、やはりこれらの方法でもスペースを小さくするのには限界がある。また、パネルを分割するような場合は、使用時にはパネルを組立て、使用後またこれを解体する必要があり作業が煩雑となる。さらに、上記のいずれの方法でも平板状パネルが不連続となっている継ぎ目や切れ目で振動が十分伝わらず、音が悪くなると言った問題がある。このため、上記のパネル型スピーカーを展示会場やイベント会場などで臨時に設置して用いるような場合には、これらの点が改善されたスクリーンやスクリーン一体型スピーカーの登場が待たれている。
【０００３】
【特許文献１】特開２０００−１２５３９１号公報
【特許文献２】特開２０００−２３６５９５号公報
【発明の開示】
【発明が解決しようとする課題】
【０００４】
本発明の目的は、上記従来技術の有する問題点を解決し、柔軟性を有しているため巻き取ることができ、運搬、収納が少ないスペースで可能であり、運搬、収納だけでなく設置も容易であり、しかも振動素子を取り付けることにより臨場感のある音を出すことができるスピーカー機能を有するスクリーン、及び、該スクリーンに振動素子を設置したスクリーン一体型ピーカーを提供することにある。
【課題を解決するための手段】
【０００５】
本発明者らは上記課題を達成すべく鋭利検討した結果、上記目的は、スクリーンを構成する織物の構造によっては、これに振動素子を付けることで臨場感のある音を発生することを見出した。かくして、本発明によれば、カバーファクターが１０００〜３０００の織物からなる基布に、遮光層または光反射層を有していることを特徴とするスピーカー機能を有するスクリーンが提供される。
また、上記スクリーンに振動素子が設置されていることを特徴とするスクリーン一体型スピーカーが提供される。
【発明の効果】
【０００６】
本発明のスクリーンによれば、柔軟性を有しているため、使用していない時にはこれを巻き取って少ないスペースで収納したり運搬したりすることができる。しかも、本発明のスクリーンは、これに振動素子を取り付けることにより、一般のスピーカーと同様の臨場感のある音を発生させることができる。また、上記スクリーンに振動素子を設置した本発明のスクリーン一体型スピーカーは柔軟な該スクリーンの特性をそのまま有し、収納、運搬、設置がきわめて容易である。
【発明を実施するための最良の形態】
【０００７】
本発明のスクリーンは、スピーカー機能を有するスクリーンであり、振動素子を取り付けることによりスクリーン自身がスピーカーとなり、音を発するスクリーンである。
本発明のスクリーンはカバーファクターが１０００〜３０００の織物からなる基布に、遮光層または光反射層を有していることが肝要である。これにより、スクリーン自身がこれに振動素子を設置することで臨場感のある音を発し、使用していない時にはこれを巻き取って少ないスペースで収納したり運搬したりすることができる。
【０００８】
本発明のスクリーンに用いる織物のカバーファクターが１０００未満では、遮光層や光反射層として樹脂を用いると振動を伝える繊維の量が不足し、スクリーンが臨場感のある音を発現しない。一方、カバーファクターが３０００より大きくなっても臨場感の点ではそれほど向上せず、重いスクリーンとなり運搬や設置がし難くなる傾向にある。より好ましいカバーファクターは１０００〜２５００である。
【０００９】
上記織物を構成する繊維は、振動を伝え易くし臨場感のある音を発生する上でヤング率が３０００Ｎ／ｍｍ２であることが好ましい。また、同様の観点から比重が１．１０以上であることがさらに好ましい。上記繊維としては、具体的には、アラミド繊維、カーボン繊維、ガラス繊維、ポリエチレンテレフタレート繊維やポリエチレンナフタレート繊維などのポリエステル繊維、ナイロン６やナイロン６６などのポリアミド繊維、ポリエチレン、超分子量ポリエチレンなどポリオレフィン繊維の何れか一種以上よりなることが好ましい。なかでも、ポリエチレンナフタレート繊維、アラミド繊維、カーボン繊維が臨場感のある音を発現する上で好ましい。なお、これらの繊維を混繊、複合、混紡して用いてもよい。
【００１０】
また、上記織物を構成する繊維は、単糸繊度が１．１〜５ｄｔｅｘ、織物密度が１５本／インチ以上であることが好ましい。これにより上記カバーファクターの織物を容易に設計することができる。なお、かかる織物においては、前記繊維を２以上交織したものであってもよい。
【００１１】
スピーカーとして十分に基布を振動させる点では布帛に樹脂が含浸されていないことが好ましいが、基布を構成する繊維の収束性を高めスクリーンとしての取り扱い性を向上させる点では基布に樹脂が含浸されていていることが好ましい。樹脂の量は、基布全体の重量を基準として好ましくは０．１〜２０％であり、より好ましくは０．１〜１７％である。樹脂の量が基布重量を基準として２０％を超えると基布が十分に振動せず、目的とする臨場感のある音を発生させることが難しくなる。
上記の基布に含浸させる樹脂としては、ウレタン樹脂、アクリル樹脂、メラミン樹脂、不飽和ポリエステ樹脂が好ましい。
【００１２】
上記の基布、あるいは樹脂を含浸した基布には、臨場感のある音を発生させる上で、カレンダー加工が施されていることが好ましい。このカレンダー加工としては、布帛表面を平滑にすることができる加工であればよく、具体的には、金属ローラ、ゴムローラ、ペーパーローラなどから任意の組合せを選び、ローラ接圧、温度を任意に調整して行うことができる。好ましい条件は、金属ローラ同士の組み合わせまたは金属ロールとペーパーローラとの組み合わせであり、接圧は平滑性を向上させる場合は高くすることが好ましく、また、その際のローラ温度を１５０〜２２０℃として行うのが好ましい。
【００１３】
さらに、上記基布には一方の面のみ、遮光層および／または光反射層を有していることが特に好ましい。一般的なスクリーンでは基布は強度を維持する目的として使われるため、シルクファクターが低く目開きの大きいメッシュ状の織物が用いられている。これは遮光性を有する樹脂を基布にコーティングなどする際、基布の両面に樹脂が浸透し、完全に樹脂で基布を被覆する構造とするためである。これに対して、本発明では、基布は遮光層および／または光反射層が一方の面だけに有するようにし、他方の面では前述した樹脂が含浸していないかまたは極めて少ない量の樹脂が含浸している基布が露出していることにより、この面に振動素子を付けることで極めて臨場感のある音を出すことができる。
【００１４】
本発明において、遮光層は、ポリ塩化ビニル樹脂、ポリウレタン樹脂、アクリル樹脂、ポリオレフィン樹脂の何れか一つ以上よりなる層で構成されていることが好ましい。上記遮光層には遮光性を付与するために、隠蔽性を有する顔料または染料が０．０３〜３０％含有していることが好ましい。かかる顔料としては、隠蔽性の高いものとしてはカーボンブラックが挙げられるが、特にこれに限定されない。また、染料としては、分散染料、カチオン染料などが好ましく、特に分散染料が好ましい。この際、スクリーンで測定した、照度５万ルックスに対する遮光率が９９．９以上となるようにすることが好ましい。
【００１５】
なお、繊維自身にカーボン繊維や、染色や原着した繊維からなる織物を使うことにより、遮光層を必ずしも設ける必要はない。その際も同様に、スクリーンで測定した上記遮光率が９９．９以上であるようにすればよい。
【００１６】
上記のように繊維に有色を施す場合は、例えば、ポリエチレンテレフタレート繊維やポリエチレンナフタレート繊維などポリエステル繊維の場合、顔料や分散染料および／またはカチオン染料が好ましい。またアラミド繊維の場合も同様であるが、原着の場合は、特に耐熱性の有する、好ましくは３００℃以上の耐昇華・分解特性を有した顔料が好ましく、含有量としては繊維を基準として０．１〜５．０％が好ましい。
【００１７】
一方、光反射層は、ポリ塩化ビニル樹脂、ポリオレフィン樹脂、アクリル樹脂、ウレタン樹脂で構成されていることが好ましい。その際、スクリーンで測定した３８０〜７８０ｎｍの可視光平均反射率が９３％以上であることが好ましい。光反射層には、顔料および染料を含有しても構わない。かかる顔料としては、酸化チタン、酸化亜鉛、酸化クロムなどが挙げられるが、特に酸化チタンが好ましい。また、染料としては、分散染料、カチオン染料などが好ましい。
【００１８】
本発明においては、遮光層および／または光反射層となるフィルムを基布に直接ラミネートや他の樹脂で接着した層であってもよい。かかるフィルムとしては、ポリエチレンテレフタレート系ポリエステル、ポリエチレンナフタレートからなるフィルムが例示できる。
【００１９】
また、本発明においては光反射層が、球状無機粒子を基布に固着して形成されたものであってもよい。具体的には、ウレタン、アクリル系樹脂が基布重量を基準として３０〜７０重量％基布にコーティングまたはラミネートされ、さらに該樹脂の表面に基布重量を基準として１５〜３５重量％の球状無機粒子が固着されて形成されたものが例示できる。
【００２０】
本発明においては、基布の重量をスクリーン全重量の３０〜９５％、好ましくは３０〜７０％にすることが好ましい。これにより、基布が振動素子の振動を効率よく伝達し、臨場感のある音を出すことができる。
【００２１】
以上に説明した本発明のスクリーンは、例えば以下の方法で製造することができる。
最初に説明した遮光層と光反射層とを有するスクリーンは、基布に例えばメラミン樹脂を含浸させる場合は、架橋剤などと共にメラミン樹脂２〜４０部水分散溶液を基布に塗布した後、１００〜１８０℃で乾燥し１５０〜２２０℃で熱処理（キュアリング）する。これにより前述した樹脂の量に調整することができる。
【００２２】
さらに、基布の一方の面にのみ遮光層および反射層を有した、例えばカーボンブラックの含まれたポリウレタンおよびポリ塩化ビニル樹脂を二層コートすることにより得られる。また、この際、一般のスクリーン用の基布では、カバーファクターが１０００未満の目の開いた織物では、織物の遮光層の樹脂が他方の面にも含浸してしまい、一方の面のみに樹脂を塗布することが困難となる。
【００２３】
一方、遮光層および／または光反射層となる、例えばポリエステル系フィルムを基布にラミネートする場合は、フラット金属、ペーパー、および／またはゴムローラを用いて、一方のローラを３０〜２２０℃とし、接圧２ｋｇ／ｃｍ以上で圧着させることにより積層させることができる。
【００２４】
また、本発明において光反射層は、球状無機粒子が布帛表面に固着されて形成されたものであってもよい。球状無機粒子を布帛に固着させるには、該粒子を１５〜７５％含有するウレタン樹脂、アクリル樹脂などを球状無機粒子径の１〜２倍のクリアランスを設けたコーターでコーティングさせ、次いで１００〜１５０℃で乾燥および１４０〜２１０℃熱処理を施すことによって固着させることができる。または、球状無機粒子が含まれた樹脂液を噴射しても構わないが、最上層に均一に球状無機粒子が存在することが必要である。
【００２５】
本発明のスクリーンをスピーカーとして用いる場合は、少なくとも光反射層、好ましくは遮光層および光反射層が形成されていない面に振動素子を設置することによってスクリーン一体型スピーカーとして用いる。なお、振動素子は、磁気回路とボイスコイルとを含む振動素子であることが好ましい。
【００２６】
また、本発明の上部を固定し下部に荷重をつけるか、下部を引っ張るか、フレーム等に固定することによって適度な張力をかけて用いることが、臨場感の音を発現させる点でより好ましい。その際、スクリーンの縦方向（重量方向）で測定した張力が０．５ｋｇ／ｍ以上、より好ましくは１〜５ｋｇ／ｍであることが好ましい。
【実施例】
【００２７】
以下、実施例を挙げて、本発明の構成および効果を詳細に説明する。なお、実施例中にある、臨場感、巻取り性の評価は以下の方法で測定した。
（１）臨場感
スクリーン（サイズ２０インチ）の裏面（光反射層と反対面）に磁気回路とボイスコイルとを含む振動素子（（株）オーセンティック製：エキサイター３Ｗ×１ヶ）を設け、音を鳴らし、実聴・実鑑賞により音の臨場感が最も優れているものを５点、悪いものを１点として５段階で評価した。また実聴は、言語の明確性および高周波領域（高音域）の明瞭性について行い総合的に評価した。なお、この際、スクリーンは、張力１．０ｋｇの加重をかけて吊り下げた。
（２）巻取り性
収納、搬送性、設置性の評価として、スクリーン及び振動素子を取り付けたスクリーン一体型スピーカーを直径２０ｃｍの円筒状にロール巻し、最も巻取りが容易であったものを３点、巻取り性が困難なものを１点として３段階で評価した。
（３）遮光率
ＪＩＳ Ｒ３１０６に準拠し、照度５万ルックスに対する遮光性を測定した。
（４）可視光反射率
マクベス社製ＣＥ３１００を用いて可視光領域の３８０〜７８０ｎｍにおける反射率を測定し平均値を求めた。
【００２８】
［実施例１］
帝人テクノプロダクツ（株）製のポリエチレンナフタレート繊維（商品名「テオネックス」１１００ｄｔｅｘ／２５０フィラメント、比重１．３８、見かけヤング率３１５００Ｎ／ｍｍ２）を経糸および緯糸に配した経緯織物密度２０本／インチの平織物を製織した。この際、カバーファクターは１２６５であった。
【００２９】
次いで、スコアロール＃４００（第一工業（株）製）およびソーダ灰を夫々０．５ｇ／ｌ供して、原糸および製織時に付与された余分な油剤を除去（精練）した。
その後、メラミン樹脂（ベッカミンＪ１０１（大日本インキ））１５０ｇ／ｌと触媒５０ｇ／ｌをディッピングし、速やかに１３０℃で乾燥および１８０℃キュアリングを行いった。メラミン樹脂の付着量は上記織物重量を基準として１５重量％であった。その後、平面金属ロール／ペーパーロールのカレンダーによる表面平滑化処理を、温度２００℃、接圧３ｔｏｎ／ｃｍで行った。
【００３０】
織物の片面に、表示用スクリーンとして必要な遮光層と光反射層の２層ポリ塩化ビニルのコーティングをそれぞれ１００ｇ／ｍ２、２００ｇ／ｍ２となるよう施した（以下、表示用スクリーン加工と称することがある）。遮光層はカーボンブラックを３０％含有した黒色のポリ塩化ビニルとし、光反射層はＴｉＯ２を３０％含有した白色のポリ塩化ビニルとした。スクリーンで測定した、遮光率は９９．９９％、可視光反射率は９３％であった。なお、スクリーン全重量に対する、織物の重量割合は３７重量％であった。臨場感は５点、巻取り性は３点であった。
【００３１】
［実施例２］
帝人テクノプロダクツ（株）製のパラ系アラミド繊維（商品名「テクノーラ」１１００ｄｔｅｘ／１０００フィラメント、比重１．３８、見かけヤング率１０００００Ｎ／ｍｍ２）を供した以外は、実施例１と同様に処理し評価した。スクリーンで測定した、遮光率は９９．９９％、可視光反射率は９３％であった。なお、スクリーン全重量に対する、織物の重量割合は３５重量％であった。臨場感は５点、巻取り性は３点であった。
【００３２】
［実施例３］
帝人テクノプロダクツ（株）製パラ系アラミド繊維（商品名トワロン）１１００ｄｔｅｘ／１０００フィラメント、比重１．３８、見かけヤング率１０００００Ｎ／ｍｍ２）を供した以外は、実施例１と同様に処理し評価した。スクリーンで測定した、遮光率は９９．９９％、可視光反射率は９３％であった。なお、スクリーン全重量に対する、織物の重量割合は３５重量％であった。臨場感は５点、巻取り性は３点であった。
【００３３】
［実施例４］
帝人テクノプロダクツ（株）製ポリエステル繊維（商品名テトロン、比重１．３８、見かけヤング率１７０００Ｎ／ｍｍ２）１１００ｄｔｅｘ／２５０フィラメント）を供した以外は、実施例１と同様に処理し評価した。スクリーンで測定した、遮光率は９９．９９％、可視光反射率は９３％であった。なお、スクリーン全重量に対する、織物の重量割合は３５重量％であった。臨場感は４点、巻取り性は３点であった。
【００３４】
［実施例５］
メラミン樹脂を含浸させなかった以外は、実施例１と同様にしてスクリーンを作成した。スクリーンで測定した、遮光率は９９．９９％、可視光反射率は９３％であった。なお、スクリーン全重量に対する、織物の重量割合は３７重量％であった。臨場感は４点、巻取り性は３点であった。
【００３５】
［実施例６］
カレンダー加工を施さなかった以外は、実施例１と同様に処理し評価した。スクリーンで測定した、遮光率は９９．９９％、可視光反射率は９３％であった。なお、スクリーン全重量に対する、織物の重量割合は３７重量％であった。臨場感は４点、巻取り性は３点であった。
【００３６】
［実施例７］
表示用スクリーン加工をポリウレタンとポリ塩化ビニルの二層コーティングとした以外は、実施例１と同様に処理し評価した。遮光層はブラックカーボンを３０％含有した黒色のポリウレタンとし、光反射層はＴｉＯ２を３０％含有した白色のポリ塩化ビニルとした。スクリーンで測定した、遮光率は９９．９９％、可視光反射率は９５％であった。なお、スクリーン全重量に対する、織物の重量割合は３５重量％であった。臨場感は４点、巻取り性は３点であった。
【００３７】
［実施例８］
表示用スクリーン加工を球状ガラスビーズ（粒径平均３０μｍ）３０ｇ／ｍ２供したウレタン樹脂１００ｇ／ｍ２により固定させた以外は、実施例１と同様に処理し評価した。遮光層は実質的に球状ガラスビーズによる拡散反射光により生じ、ガラスビーズは遮光層と光反射層の両方の機能を備えるものである。スクリーンで測定した、遮光率は９９．９９％、可視光反射率は９６％であった。なお、スクリーン全重量に対する、織物の重量割合は４５重量％であった。臨場感は４点、巻取り性は３点であった。
【００３８】
［実施例９］
表示用スクリーン加工を遮光ポリエステルフィルム（帝人社製、厚み９０μｍ）および可視光反射ポリエステルフィルム（帝人社製、厚み４５μｍ）を貼りあわせた以外は、実施例１と同様に処理し評価した。スクリーンで測定した、遮光率は９９．９９％、可視光反射率は９７％であった。なお、スクリーン全重量に対する、織物の重量割合は４０重量％であった。臨場感は４点、巻取り性は３点であった。
【００３９】
［比較例１］
実施例１と同様な製織物をエポキシ樹脂に含浸後、常法により乾燥・半硬化させてエポキシプリプレグを得た以外は、実施例と同様に処理し評価した。スクリーンで測定した、遮光率は９９．９９％、可視光反射率は９５％であった。なお、スクリーン全重量に対する、織物の重量割合は２８重量％であった。臨場感は４点、巻取り性は１点であった。
【００４０】
［比較例２］
帝人テクノプロダクツ（株）製のポリエチレンナフタレート繊維（商品名「テオネックス」１１００ｄｔｅｘ／２５０フィラメント、比重１．３８、見かけヤング率３００００Ｎ／ｍｍ２）を経糸および緯糸に配した経緯織物密度１５本／インチの平織物を製織した。この際、カバーファクターは９４８であった。これ以外は実施例１と同様にした。スクリーンで測定した、遮光率は９９．９９％、可視光反射率は９５％であった。なお、スクリーン全重量に対する、織物の重量割合は２５重量％であった。臨場感は２点、巻取り性は３点であった。
【００４１】
［比較例３］
帝人テクノプロダクツ（株）製のポリエチレンナフタレート繊維（商品名「テオネックス」１１００ｄｔｅｘ／２５０フィラメント、比重１．３８、見かけヤング率３００００Ｎ／ｍｍ２）を経糸および緯糸に配した経緯織物密度４８本／インチの平織物を製織した。この際、カバーファクターは３０３３であった。これ以外は実施例１と同様にした。スクリーンで測定した、遮光率は９９．９９％、可視光反射率は９５％であった。なお、スクリーン全重量に対する、織物の重量割合は重量３７％であった。臨場感は４点、巻取り性は１点であり、また屈曲皺が付与されやすくスクリーンとしての品位が悪かった。
【産業上の利用可能性】
【００４２】
本発明のスピーカー機能を有するスクリーンは、これに振動素子を設置することによって音響特性に優れた表示用スクリーンを兼備したスピーカー（スクリーン一体型スピーカー）となる。また、映像と音響の発生源が一致していることで臨場感のある、音と映像を楽しむことができる。さらに、展示会場やイベント会場などにおいては臨時のスクリーンと音響システムとを同時にしかも簡単に設置でき、作業が簡素化できるといったメリットがある。また、本発明のスクリーンおよびやスクリーン一体型スピーカーは運搬や収納性が容易なだけでなく、それらに要するスペースが少なくて済み、また、これらにかかる費用面も節約できるといったメリットも有している。